"パイル糸と基布とバッキング層からなるカ-ペットにおいて、カ-ペット表面のパイル糸の先端部にタンパク質分解酵素からなるアレルゲン低減化剤が固着されていることに特徴のある抗アレルゲンカ-ペット。前記アレルゲン低減化剤がパイル糸の先端から1/4~1/3までに固着されていることに特徴のある請求項1に記載の抗アレルゲンカーペット。前記アレルゲン低減化剤が0.2~5.0g/m2固着されていることに特徴のある請求項1または2に記載の抗アレルゲンカーペット。前記アレルゲン低減化剤が、吸湿性ポリエステル樹脂によって固着されていることに特徴のある請求項1~3のいずれか1項に記載の抗アレルゲンカーペット。本発明は、かかる技術的背景に鑑みてなされたものであって、カーペットの表面に付着したアレルゲンを効率よく低減化し、無害なペプチドやアミノ酸にまで分解することができる抗アレルゲンカ-ペットを提供することを目的とする。本発明者らは、このような課題を解決するために鋭意検討の結果、たんぱく質分解酵素を吸湿性樹脂によってカーペットの表面に固着することにより、花粉等のアレルゲンの不活性化が効率的に行え、さらに無害なペプチドやアミノ酸にまで分解することができ、耐久性のある抗アレルゲンカーペットを得ることができることを見出し本発明に到達した。前記目的を達成するために、本発明は以下の手段を提供する。[1]パイル糸と基布とバッキング層からなるカ-ペットにおいて、カ-ペット表面のパイル糸の先端部にタンパク質分解酵素からなるアレルゲン低減化剤が固着されていることに特徴のある抗アレルゲンカ-ペット。[2]前記アレルゲン低減化剤がパイル糸の先端から1/4~1/3までに固着されていることに特徴のある前項1に記載の抗アレルゲンカーペット。[3]前記アレルゲン低減化剤が0.2~5.0g/m2固着されていることに特徴のある前項1または2に記載の抗アレルゲンカーペット。[4]前記アレルゲン低減化剤が、吸湿性ポリエステル樹脂によって固着されていることに特徴のある前項1~3のいずれか1項に記載の抗アレルゲンカーペット。[1]の発明では、パイル糸と基布とバッキング層からなるカーペットにおいて、カーペット表面のパイル糸の先端部にタンパク質分解酵素からなるアレルゲン低減剤が固着されているので、室内において十分な不活性化能力を持つことができ、カーペット表面に付着した花粉等のアレルゲンを効果的に不活性化し分解することができる。[2]の発明では、前記アレルゲン低減化剤がパイル糸の先端から1/4~1/3までに固着されているので、カ-ペット表面に付着した花粉等のアレルゲンを効果的に不活化することができる。[3]の発明では、アレルゲン低減化剤が0.2~5.0g/m2カ-ペット表面に固着されているので、十分な不活化能力を持ったカーペットとすることができる。[4]の発明では、吸湿性ポリエステル樹脂によってタンパク質分解酵素が固着されているので、アレルゲン低減化性能の持続耐久性が一段と向上し、最終的にはアレルゲンをペプチドやアミノ酸にまで分解することができる。次に、この発明に係る抗アレルゲンカーペットの一実施形態を図面に基づいて説明する。この実施形態の抗アレルゲンカーペット1は、パイル糸2と基布3とバッキング層4からなり、パイル糸2の先端部にタンパク質分解酵素からなるアレルゲン低減化剤6がバインダー樹脂図示せずにより固着されている。図1参照さらに、バッキング層4の保護やクッション性を付与するために不織布からなるセカンド基布5を積層している。アレルゲン低減化剤は、アレルゲンを変性させるなどして不活性化し、抗原抗体反応を抑制する成分であって、例えばタンニン酸、カテキンのような植物抽出物、2,5-ジヒドロキシ安息香酸のようなヒドロキシ安息香酸やタンパク質分解酵素等が挙げられる。なかでも、タンパク質分解酵素は好適で、酵素の加水分解反応により、微小たんぱく質からなるアレルゲンを不活性化し、最終的にペプチドやアミノ酸にまで分解するメカニズムである。アレルゲンを不活性化する酵素としては好ましくはプロテアーゼタンパク質分解酵素が例示される。プロテアーゼとはペプチド結合を分解する性質を有する酵素である。プロテアーゼは酸性、中性、塩基性の何れであってもよい。好ましいプロテアーゼとしては、例えば、トリプシンなどのセリンプロテアーゼ;パパイン、カルパイン、カテプシンBおよびカテプシンLなどのシステインプロテアーゼ;ペプシン、レニンおよびカテプシンDなどのアスパラギン酸プロテアーゼ;並びにメタロプロテアーゼなどが例示される。また本発明で用いられるプロテアーゼは、耐熱性が高いものがより好適である。具体的には、pfuproteaseSタカラバイオ社製などが市販の好適な酵素として入手可能である。吸湿性樹脂としては、ポリエステル系、ポリアミド系、シリコン系、アクリル系等をあげることができる。中でもポリエステル系樹脂組成物からなるものが好適で、繊維への加工性が良好である。例えば、ポリエチレングリコールとポリエチレンテレフタレートのブロック共重合物で、ノニオン性を有するポリエステル系樹脂組成物で表面処理するのが好適である。本発明では高松油脂株式会社のSR1000を使用した。パイル糸2にアレルゲン低減化剤6を固着する方法は、吸湿性樹脂に浸透剤とアレルゲン低減化剤等を均一に分散させ、スプレー法やコーティング法など従来からある方法でカーペットのパイル糸側に塗布し、乾燥処理してパイル糸の表面に固着するこの時、パイル糸の先端から1/4~1/3までに固着することが好ましく、カーペット表面に付着した花粉等のアレルゲンを効率的に不活性化するカーペットとすることができる。吸湿性樹脂の乾燥手段は、特に限定されず、風乾あるいは加熱処理のいずれでもよいが、効率の点で加熱処理により乾燥させる方が望ましく、すなわちバッキング層の乾燥工程と同時に行うことが効率的である。この時の加熱処理温度は、パイル糸と基布とバッキング層の素材や規格にもよるが、100~180°Cとするのが好ましい。この温度での加熱処理によりパイル糸への固着性がより高まり、アレルゲン低減化性能の持続耐久性が一段と向上する。また、前記アレルゲン低減化剤と浸透剤と吸湿性樹脂とは、水に分散した水分散液として使用することができる。吸湿性樹脂については水との間でエマルジョン状態を形成させるのがより好ましい。なお、分散媒としては、水以外にアルコール等も使用し得るが、水が好適である。水に分散させる順序としては、アレルゲン低減化剤を水に分散させておいてから、浸透剤、吸湿性樹脂を分散せしめるのが、アレルゲン低減化剤と吸湿性樹脂をより均一に分散させる観点から好ましい。また、この水分散液に、分散剤、増粘剤などの各種添加剤を配合してもよい。本発明において、前記パイル糸の先端部に固着されたアレルゲン低減化剤は0.2~5.0g/m2塗布されるのが好ましい。アレルゲン低減化剤が0.2g/m2を下回る場合はアレルゲン低減化効果が発揮されないので好ましくなく、5.0g/m2を越えるとアレルゲン低減化効果が経済的に得られない。より好ましくは0.3~3.0g/m2がよい。本発明において、パイル糸2の素材としては特に限定されるものではなく、ポリエステル繊維、ポリアミド繊維、ポリプロピレン繊維、アクリル繊維、レ-ヨン繊維等の合成繊維からなるもの等を好適に使用でき、その他麻、綿、羊毛等の天然繊維からなるもの等も使用できる。パイルの形態としてもカットパイルであっても、ル-プパイルであってもよい。パイル糸2の目付も特に限定されない。また、基布3としても、特に限定されるものではなく、ポリエステル繊維やポリプロピレン繊維、麻、綿等の天然繊維からなる織、編基布、不織布等通常使用される基布でよい。次に、バッキング層5としては、パイル糸2と基布3とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン-酢酸ビニル共重合体EVA等の樹脂が挙げられる。ゴム組成物のゴム成分としてはSBRスチレン-ブタジエン、NBRアクリロニトリル-ブタジエンゴムMBRメチルメタクリレート-ブタジエンゴムあるいは天然ゴム等が挙げられる。また、充填剤として炭酸カルシウム、水酸化アルミニウム、水酸化マグネシウム、フライアッシュ等を添加してバッキング層として使用するのが一般的である。また、図1に示すようにバッキング層5の下側にクッション性能とバッキング層の保護性能を付与すべく、不織布からなるセカンド基布5を設けてもよい。セカンド基布5としては、特に限定されず、ニ-ドルパンチ不織布、スパンボント不織布等を例示できる。セカンド基布5の目付は50~1000g/m2、その厚さを0.5~15mm、構成繊維の繊度を0.1~30デシテックスの範囲に設定するのが好ましい。セカンド基布5の目付が、50g/m2未満ではカ-ペットとしての機能や品位の劣ったものとなり、好ましくない。1000g/m2を超えると徒にコスト増大となるだけで好ましくない。素材としては、パイル糸、基布と同様に特に限定されないが、リサイクル性からみればポリエステル繊維に統一するのが望ましい。また、セカンド基布5の最下部表面に、樹脂組成物やゴム組成物で滑り止め層を形成してもよい。次に、この発明の実施例として使用したカーペットの材質、構造、アレルゲン低減化剤の種類、加工方法、アレルゲン分解性能測定試験および判定方法は次の通りである。<使用材料>基布目付100g/m2ポリエステルスパンボント不織布パイル糸ポリエステル繊維からなるパイル糸をループ状にタフティング機で基布に植え込むパイル長5.0mm、目付500g/m2バッキング層SBRラテックス充填剤として炭酸カルシウムセカンド基布5デシテックスのポリエステル繊維からなるニードルパンチ不織布目付300g/m2、厚さ6mmアレルゲン低減化剤耐熱性タンパク質分解酵素pfuproteaseSタカラバイオ社製吸湿性樹脂ポリエステル樹脂SR1000高松油脂株式会社製<アレルゲン性能測定試験>ダニアレルゲンを希釈した溶液を調整する。アレルゲン低減化剤を塗布していないカーペット表面にアレルゲン溶液を塗布し、初期アレルゲン濃度をELISA法で測定した。次にアレルゲン低減化剤を塗布したカーペット表面にアレルゲン溶液を等量塗布し、24時間後のアレルゲン濃度をELISA法で測定し、その変化からアレルゲン濃度減少率を計算し80以上を合格とした。<実施例1>水100重量部にアレルゲン低減化剤を0.2重量部分散させておいてから、吸湿性樹脂を2.2重量部分散した水溶液をスプレー加工にてカーペット表面に塗布し、80°C、3分間乾燥処理してカーペット表面にアレルゲン低減化剤を0.5g/m2固着した抗アレルゲンカーペットを得た。ダニアレルゲン分解性能測定試験で減少率は80で合格であった。<比較例1>アレルゲン低減化剤を塗布しないカーペットを用いて表面にアレルゲン溶液を等量塗布し、ダニアレルゲン分解性能測定試験をおこなった。減少率は2でほとんど変化は見られなかった。<実施例2>アレルゲン低減化剤を4.5g/m2カーペット表面に固着されるようにした以外は、実施例1と同様にして抗アレルゲンカーペットを得た。ダニアレルゲン分解測定試験では減少率98で合格であった。上述のように、アレルゲン低減化剤であるタンパク質分解酵素をパイル糸の表面に固着しているものについては、未加工のものと比較して明らかにダニアレルゲンの量を減らしており、ダニアレルゲンがタンパク質分解酵素によってアレルゲン濃度を減少させたことが確認できた。また、アレルゲンはタンパク質分解酵素によって、無害なペプチドやアミノ酸にまで分解することができる。"